【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
フタル酸又は無水フタル酸と規定数の炭素原子を有する異性体アルキルアルコールの混合物とのエステル化による、規定の粘度を有する異性体フタル酸ジアルキルエステルの混合物の製造方法において、フタル酸エステル混合物の粘度を、異性体アルキルアルコールの組成及び式I：
ln(η）＝Σxｉ*ln(ηｉ)           （I）
［式中、
ηは、フタル酸ジアルキルエステル混合物の粘度であり、
xｉは、異性体純粋アルコールのモル分率であり、
ηｉは、フタル酸ジアルキルエステル混合物中の異性体純粋アルコールの粘度特性値である］によるその粘度特性値によって調整することを特徴とする、規定の粘度を有する異性体フタル酸ジアルキルエステル混合物の製造方法。
【請求項２】
フタル酸又は無水フタル酸と４個の炭素原子を有する異性体アルキルアルコールの混合物とのエステル化によって、粘度１９〜４４ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項３】
フタル酸又は無水フタル酸と５個の炭素原子を有する異性体アルキルアルコールの混合物とのエステル化によって、粘度２４〜５０ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項４】
フタル酸又は無水フタル酸と６個の炭素原子を有する異性体アルキルアルコールの混合物とのエステル化によって、粘度２８〜８０ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項５】
フタル酸又は無水フタル酸と７個の炭素原子を有する異性体アルキルアルコールの混合物とのエステル化によって、粘度３３〜１００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項６】
フタル酸又は無水フタル酸と８個の炭素原子を有する異性体アルキルアルコールの混合物とのエステル化によって、粘度３９〜１３０ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項７】
フタル酸又は無水フタル酸と１０個の炭素原子を有する異性体アルキルアルコールの混合物とのエステル化によって、粘度５２〜４００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項８】
フタル酸又は無水フタル酸と１１個の炭素原子を有する異性体アルキルアルコールの混合物とのエステル化によって、粘度６１〜４００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項９】
フタル酸又は無水フタル酸と１２個の炭素原子を有する異性体アルキルアルコールの混合物とのエステル化によって、粘度６６〜４００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項１０】
フタル酸又は無水フタル酸と１３個の炭素原子を有する異性体アルキルアルコールの混合物とのエステル化によって、粘度７０〜４００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項１１】
フタル酸又は無水フタル酸と１４個の炭素原子を有する異性体アルキルアルコールの混合物とのエステル化によって、粘度７４〜４００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項１２】
フタル酸又は無水フタル酸と９個の炭素原子を有する異性体アルキルアルコールの混合物とのエステル化によって、粘度４５〜２００ｍPa*sを有する異性体フタル酸ジアルキルエステルの混合物を製造し、かつフタル酸エステル混合物の粘度を、異性体アルキルアルコールの組成及び式Iによるその粘度特性値によって調整する、請求項１記載の方法。
【請求項１３】
９個の炭素原子を有する異性体アルキルアルコールの混合物として、異性体純粋のノナノール又はノナノール混合物とn−ノナノールとの混合によって製造されるノナノールの混合物を使用する、請求項１２に記載の方法。
【請求項１４】
９個の炭素原子を有する異性体アルキルアルコールの混合物として、異性体純粋のノナノール又はノナノール混合物と３，５，５−トリメチルヘキサノールとの混合によって製造されるノナノールの混合物を使用する、請求項１２に記載の方法。
【請求項１５】
規定の粘度を有する異性体フタル酸ジアルキルエステルの混合物の製造方法において、異性体フタル酸ジアルキルエステルの混合物が、式IV
【化１】
2005504118.tif 000001
であり、
nは、混合物成分の数であり、
ｍは、最終混合物の基礎となるアルコール異性体の数であり、
ηは、成分の混合によるフタル酸ジアルキルエステル混合物の粘度であり、
xｉｊは、フタレート混合物ｊの鹸化の際に生じるはずのアルコール混合物ｊ中の一定の異性体iのモル分率であり、
ηｉは、一定のアルコール異性体iの粘度特性値であり、
aｊは、最終生成物中の成分ｊ（フタレート混合物）の混合割合（質量割合）である］による粘度及び組成を有し、かつ異性体純粋のフタル酸ジアルキルエステル及び／又はフタル酸ジアルキルエステル混合物（この際、アルキルエステルは同一のＣ数を有し、かつ粘度に相応するＣ数を有する）の混合によって製造することを特徴とする、調整された粘度を有するフタル酸ジアルキルエステル混合物の製造方法。
【請求項１６】
粘度１９〜４４ｍPa*sを有する異性体フタル酸ジアルキルエステルの混合物を、異性体純粋のフタル酸ジアルキルエステル及び／又はフタル酸ジアルキルエステル混合物（この際、アルキルエステルは４個の炭素原子を含有する）の混合によって製造し、かつ異性体フタル酸ジアルキルエステルの混合物は、式IVによる粘度及び組成を有する、請求項１５に記載の方法。
【請求項１７】
粘度２４〜５０ｍPa*sを有する異性体フタル酸ジアルキルエステルの混合物を、異性体純粋のフタル酸ジアルキルエステル及び／又はフタル酸ジアルキルエステル混合物（この際、アルキルエステルは５個の炭素原子を含有する）の混合によって製造し、かつ異性体フタル酸ジアルキルエステルの混合物は、式IVによる粘度及び組成を有する、請求項１５に記載の方法。
【請求項１８】
粘度２８〜８０ｍPa*sを有する異性体フタル酸ジアルキルエステルの混合物を、異性体純粋のフタル酸ジアルキルエステル及び／又はフタル酸ジアルキルエステル混合物（この際、アルキルエステルは６個の炭素原子を含有する）の混合によって製造し、かつ異性体フタル酸ジアルキルエステルの混合物は、式IVによる粘度及び組成を有する、請求項１５に記載の方法。
【請求項１９】
粘度３３〜１００ｍPa*sを有する異性体フタル酸ジアルキルエステルの混合物を、異性体純粋のフタル酸ジアルキルエステル及び／又はフタル酸ジアルキルエステル混合物（この際、アルキルエステルは７個の炭素原子を含有する）の混合によって製造し、かつ異性体フタル酸ジアルキルエステルの混合物は、式IVによる粘度及び組成を有する、請求項１５に記載の方法。
【請求項２０】
粘度３９〜１３０ｍPa*sを有する異性体フタル酸ジアルキルエステルの混合物を、異性体純粋のフタル酸ジアルキルエステル及び／又はフタル酸ジアルキルエステル混合物（この際、アルキルエステルは８個の炭素原子を含有する）の混合によって製造し、かつ異性体フタル酸ジアルキルエステルの混合物は、式IVによる粘度及び組成を有する、請求項１５に記載の方法。
【請求項２１】
粘度５２〜４００ｍPa*sを有する異性体フタル酸ジアルキルエステルの混合物を、異性体純粋のフタル酸ジアルキルエステル及び／又はフタル酸ジアルキルエステル混合物（この際、アルキルエステルは１０個の炭素原子を含有する）の混合によって製造し、かつ異性体フタル酸ジアルキルエステルの混合物は、式IVによる粘度及び組成を有する、請求項１５に記載の方法。
【請求項２２】
粘度６１〜４００ｍPa*sを有する異性体フタル酸ジアルキルエステルの混合物を、異性体純粋のフタル酸ジアルキルエステル及び／又はフタル酸ジアルキルエステル混合物（この際、アルキルエステルは１１個の炭素原子を含有する）の混合によって製造し、かつ異性体フタル酸ジアルキルエステルの混合物は、式IVによる粘度及び組成を有する、請求項１５に記載の方法。
【請求項２３】
粘度６６〜４００ｍPa*sを有する異性体フタル酸ジアルキルエステルの混合物を、異性体純粋のフタル酸ジアルキルエステル及び／又はフタル酸ジアルキルエステル混合物（この際、アルキルエステルは１２個の炭素原子を含有する）の混合によって製造し、かつ異性体フタル酸ジアルキルエステルの混合物は、式IVによる粘度及び組成を有する、請求項１５に記載の方法。
【請求項２４】
粘度７０〜４００ｍPa*sを有する異性体フタル酸ジアルキルエステルの混合物を、異性体純粋のフタル酸ジアルキルエステル及び／又はフタル酸ジアルキルエステル混合物（この際、アルキルエステルは１３個の炭素原子を含有する）の混合によって製造し、かつ異性体フタル酸ジアルキルエステルの混合物は、式IVによる粘度及び組成を有する、請求項１５に記載の方法。
【請求項２５】
粘度７４〜４００ｍPa*sを有する異性体フタル酸ジアルキルエステルの混合物を、異性体純粋のフタル酸ジアルキルエステル及び／又はフタル酸ジアルキルエステル混合物（この際、アルキルエステルは１４個の炭素原子を含有する）の混合によって製造し、かつ異性体フタル酸ジアルキルエステルの混合物は、式IVによる粘度及び組成を有する、請求項１５に記載の方法。
【請求項２６】
粘度４５〜２００ｍPa*sを有する異性体フタル酸ジアルキルエステルの混合物を、異性体純粋のフタル酸ジアルキルエステル及び／又はフタル酸ジアルキルエステル混合物（この際、アルキルエステルは９個の炭素原子を含有する）の混合によって製造し、かつ異性体フタル酸ジアルキルエステルの混合物は、式IVによる粘度及び組成を有する、請求項１５に記載の方法。
【請求項２７】
異性体純粋フタル酸ジノニルエステル又はフタル酸ジノニルエステル混合物を、フタル酸ジ（３，５，５−トリメチルヘキサノール）と混合させる、請求項２６に記載の異性体フタル酸ジアルキルエステルの混合物。
【請求項２８】
異性体純粋フタル酸ジノニルエステル又はフタル酸ジノニルエステル混合物を、フタル酸ジ（n−ノナノール）と混合させる、請求項２６に記載の異性体フタル酸ジアルキルエステルの混合物。
【請求項２９】
プラスチックの可塑剤、圧媒液、滑剤又は滑剤成分としての、請求項１から２６までのいずれか１項に記載の方法により製造される異性体フタル酸ジアルキルエステルの混合物の使用。